이어서 , 압 하 율 : 50 ％ 로 냉간 압연 하 여 , 판두 께 : 1 . 2 ㎜ 의 냉연 강판 으로 했 다 . 얻 어 진 냉연 강판 을 , 표 2 - 1 , 표 2 - 2 에 나타내 는 조건 으로 어닐링 처리 를 실시 하 여 , 고강 도 냉연 강판 ( CR ) 을 얻 었 다 . 또한 , 어닐링 처리 에서 는 , 가열 온도 까지 의 평균 가열 속도 : 1 ∼ 10 ℃/ s 로 하 고 , 냉각 정지 온도 까지 의 평균 냉각 속도 : 5 ∼ 30 ℃/ s 로 하 고 , 보존 유지 온도 로 보존 유지 후 의 냉각 에 있 어서 의 냉각 정지 온도 : 실온 , 당해 냉각 에 있 어서 의 평균 냉각 속도 : 1 ∼ 10 ℃/ s 로 했 다 .